(57)【要約】  引張強さ：９００ＭＰａ以上を有し、かつ良好な溶接性を有する薄鋼板およびその製造方法を提供する。  特定の成分組成と、フェライトを面積率で３０％以下（０％を含む）、焼き戻しマルテンサイトを面積率で７０％以上（１００％含む）、残部組織としてフェライトおよび焼き戻しマルテンサイト以外を面積率の合計で１０％以下（０％を含む）含み、焼き戻しマルテンサイトの平均粒径が５μｍ以下、焼き戻しマルテンサイトの粒界上に析出した鉄系炭化物の平均粒子径が１００ｎｍ以下、焼き戻しマルテンサイトの粒界上のＳｉおよびＭｎの合計が原子濃度で５原子％以上である鋼組織と、を有し、引張強さが９００ＭＰａ以上であることを特徴とする薄鋼板とする。【特許請求の範囲】
【請求項１】
質量％で、
Ｃ：０．０７％以上０．２０％以下、
Ｓｉ：０．６０％以上１．６５％以下、
Ｍｎ：１．８％以上３．５％以下、
Ｐ：０．０５％以下、
Ｓ：０．００５％以下、
Ａｌ：０．０８％以下、
Ｎ：０．００６０％以下、残部がＦｅおよび不可避的不純物からなる成分組成と、
フェライトを面積率で３０％以下（０％を含む）、焼き戻しマルテンサイトを面積率で７０％以上（１００％含む）、残部組織としてフェライトおよび焼き戻しマルテンサイト以外を面積率の合計で１０％以下（０％を含む）含み、
焼き戻しマルテンサイトの平均粒径が５μｍ以下、
焼き戻しマルテンサイトの粒界上に析出した鉄系炭化物の平均粒子径が１００ｎｍ以下、
焼き戻しマルテンサイトの粒界上のＳｉおよびＭｎの合計が原子濃度で５％以上である鋼組織と、を有し、
引張強さが９００ＭＰａ以上である薄鋼板。
【請求項２】
前記成分組成は、さらに、質量％で、
Ｖ：０．００１％以上１％以下、
Ｔｉ：０．００１％以上０．３％以下、
Ｎｂ：０．００１％以上０．３％以下の１種または２種以上を含有し、
前記鋼組織は、Ｖ、Ｔｉ及びＮｂの少なくとも１種を含む炭化物の平均粒子径が２０ｎｍ以下である請求項１に記載の薄鋼板。
【請求項３】
前記成分組成は、さらに、質量％で、
Ｃｒ：０．００１％以上１．０％以下、
Ｍｏ：０．００１％以上１．０％以下、
Ｎｉ：０．００１％以上１．０％以下、
Ｂ：０．０００１％以上０．００５０％以下、
Ｓｂ：０．００１％以上０．０５０％以下の１種または２種以上を含有し、
前記鋼組織は、焼き戻しマルテンサイトの粒界上のＣｒ、Ｍｏ、Ｎｉ、ＢおよびＳｂの合計が原子濃度で５％以上である請求項１または２に記載の薄鋼板。
【請求項４】
前記成分組成は、さらに、質量％で、ＲＥＭ、Ｓｎ、Ｍｇ、Ｃａのいずれか１種または２種以上を合計で０．０００１％以上０．１％以下含有する請求項１〜３のいずれかに記載の薄鋼板。
【請求項５】
表面にめっき層を備える請求項１〜４のいずれかに記載の薄鋼板。
【請求項６】
前記めっき層の組成が質量％でＦｅ：２０．０％以下、Ａｌ：０．００１％以上３．５％以下とＰｂ、Ｓｂ、Ｓｉ、Ｓｎ、Ｍｇ、Ｍｎ、Ｎｉ、Ｃｒ、Ｃｏ、Ｃａ、Ｃｕ、Ｌｉ、Ｔｉ、Ｂｅ、ＢｉおよびＲＥＭから選択する１種または２種以上を合計０％〜３．５％とを含有し、残部がＺｎ及び不可避不純物からなる請求項５に記載の薄鋼板。
【請求項７】
前記めっき層は、合金化溶融めっき層である請求項５または６に記載の薄鋼板。
【請求項８】
請求項１〜４のいずれかに記載の薄鋼板の製造方法であって、
鋼素材を、１１５０℃以上１３５０℃以下に加熱し、粗圧延と仕上げ圧延からなる熱間圧延を施すにあたり、仕上げ圧延終了温度を８２０℃以上とし、３５０℃以上６８０℃以下で巻き取り、
冷間圧延を施し、
冷間圧延後加熱し、８４０℃以上で３０秒以上滞留させた後、冷却開始温度からＭｓ点までの平均冷却速度が２００℃／ｓ以上で１００℃以下まで冷却した後、再度加熱し、８４０℃以上で３０秒以上滞留させた後、冷却開始温度から（Ｍｓ点−１００℃）までの平均冷却速度が２０℃／ｓ以上で（Ｍｓ点−１００℃）以下まで冷却し、冷却後必要に応じて加熱又は冷却し、２００℃以上４００℃以下で２０秒以上１８００秒以下滞留させる薄鋼板の製造方法。
【請求項９】
請求項５〜７のいずれかに記載の薄鋼板の製造方法であって、
鋼素材を、１１５０℃以上１３５０℃以下で加熱し、粗圧延と仕上げ圧延からなる熱間圧延を施すにあたり、仕上げ圧延終了温度を８２０℃以上とし、３５０℃以上６８０℃以下で巻き取り、
冷間圧延を施し、
冷間圧延後加熱し、８４０℃以上で３０秒以上滞留させた後、冷却開始温度から２００℃までの平均冷却速度が２００℃／ｓ以上で１００℃以下まで冷却した後、再度加熱し、８４０℃以上で１０秒以上１５０秒以下滞留させた後、冷却開始温度から２６０℃までの平均冷却速度が２０℃／ｓ以上で２６０℃以下まで冷却し、冷却後必要に応じて加熱又は冷却し、２００℃以上４００℃以下で２０秒以上１５０秒以下滞留させ、その後、めっき浴に浸漬させることによりめっき処理を行うか又は該めっき処理を行いさらに合金化処理を行う薄鋼板の製造方法。
【発明の詳細な説明】
【技術分野】
【０００１】
本発明は、薄鋼板およびその製造方法に関するものである。
【背景技術】
【０００２】
近年、地球環境保全の観点から、ＣＯ２排出量の規制を目的として自動車業界全体で自動車の燃費改善が指向されている。自動車の燃費改善には、使用部品の薄肉化による自動車の軽量化が最も有効であるため、近年、自動車部品用素材としての高強度鋼板（高強度化された薄鋼板）の使用量が増加しつつある。【０００３】
一方、鋼板の溶接性は高強度化にともない悪化する傾向にある。そのため、高強度に加え、溶接性に優れた鋼板が望まれている。溶接性が満足しない鋼板では、自動車部材同士を溶接で接合する際に割れ等の不具合により自動車部品等への適用できない。自動車部品等を軽量化するうえでは、高強度と溶接性とを兼備した鋼板開発が必須であり、これまでにも溶接性に着目した高強度の冷延鋼板および溶融めっき鋼板について、様々な技術が提案されている。【０００４】
例えば、特許文献１では、質量％で、Ｃ：０．０５〜０．１５％、Ｓｉ：０．０１〜１．００％、Ｍｎ：１．５〜４．０％、Ｐ：０．１００％以下、Ｓ：０．０２％以下、Ａｌ：０．０１〜０．５０％、Ｃｒ：０．０１０〜２．０００％、Ｎｂ：０．００５〜０．１００％、Ｔｉ：０．００５〜０．１００％、Ｂ：０．０００５〜０．００５０％を、Ｓｉ、Ｍｎ、ＣｒおよびＢを規定の範囲内で含有させ、面積率でフェライト：１０％以下、ベイニティックフェライト：２〜３０％、マルテンサイト：６０〜９８％を含み、Ｘ線回折法により求めた残留オーステナイトの割合が２％未満からなる金属組織（鋼組織）としたうえで、ベイナイトのみに隣接する塊状マルテンサイトの全組織に占める割合が１０％以下とし、表面から１００μｍと２０μｍとの硬度差を規定することで、スポット溶接性、耐衝撃性及び曲げ加工性に優れる高強度溶融亜鉛めっき鋼板が得られるとしている。【０００５】
特許文献２では、質量％で、Ｃ：０．０５〜０．１３％、Ｓｉ：０．０５〜２．０％、Ｍｎ：１．５〜４．０％、Ｐ：０．０５％以下、Ｓ：０．００５％以下、Ａｌ：０．０１〜０．１％、Ｃｒ：０．０５〜１．０％、Ｎｂ：０．０１０〜０．０７０％、Ｔｉ：０．００５〜０．０４０％およびＮ：０．０００５〜０．００６５％を含有し、鋼中のＴｉのうち７０％以上を析出させ、Ｎｂを１５％以上固溶状態として残存させることで引張強さが９８０ＭＰａ以上のスポット溶接性に優れた冷延鋼板が得られるとしている。【０００６】
特許文献３では、質量％で、Ｃ：０．０７〜０．１５％、Ｓｉ：１．１〜１．６％、Ｍｎ：２．０〜２．８％、Ｐ：０％超０．０１５％以下、Ｓ：０％超０．００５％以下、Ａｌ：０．０１５〜０．０６％、Ｔｉ：０．０１０〜０．０３％、およびＢ：０．００１０〜０．００４％を含有し、鋼板の板厚の１／４位置において下記金属組織の面積率が、焼戻しマルテンサイト：１０面積％以上３０面積％未満、ベイナイト：７０面積％超、焼戻しマルテンサイトとベイナイトの合計：９０面積％以上、フェライト：０面積％以上５面積％以下、および残留オーステナイト：０面積％以上４面積％以下を満足する引張強度が９８０ＭＰａ以上、且つ、０．２％耐力が７００ＭＰａ未満の、延性、伸びフランジ性、および溶接性に優れた冷延鋼板板、溶融亜鉛めっき鋼板、および合金化溶融亜鉛めっき鋼板が得られるとしている。
【先行技術文献】
【特許文献】
【０００７】
【特許文献１】特許第５８５８１９９号公報
【特許文献２】特開２０１５−２０００１３号公報
【特許文献３】特開２０１６−３７６５０号公報
【発明の概要】
【発明が解決しようとする課題】
【０００８】
特許文献１で提案された技術では、スポット溶接性を良好なものとさせるための要件として、Ｃ、Ｓｉ、ＰおよびＳ含有量を規定したのみで、スポット溶接性が十分とは言えないケースがある。【０００９】
特許文献２で提案された技術では、熱間圧延前のスラブ再加熱工程において、（Ｔｓ−５０）℃以上で加熱することでＮｂ系晶出物を溶解するとしているが、焼鈍温度である９００℃以下ではＮｂ系炭化物が不可避的に析出する温度域であり、固溶Ｎｂを１５％安定的に残存させることは困難である。【００１０】
特許文献３で提案された技術においても溶接性を改善するための指標は低Ｃ化のみで、特許文献１と同様、スポット溶接性が十分といえないケースがある。【００１１】
本発明はかかる事情に鑑みてなされたものであって、引張強さ：９００ＭＰａ以上を有し、かつ良好な溶接性を有する薄鋼板およびその製造方法を提供することを目的とする。
【課題を解決するための手段】
【００１２】
本発明者らは上記課題を解決するために、引張強さ９００ＭＰａかつ良好な溶接性を兼備する薄鋼板の要件について鋭意検討した。本件で対象とする薄鋼板の板厚は、０．４ｍｍ以上３．２ｍｍ以下である。スポット溶接にあたり、条件によって溶接後に割れが発生する事象が発生した。割れが発生した溶接条件や鋼板の鋼組織を鋭意調査した結果、亜鉛めっき鋼板と冷延鋼板とを溶接させる場合、もしくはめっき鋼板同士を溶接させる場合、亜鉛の粒界浸食により割れを助長させること、亜鉛の粒界浸食は溶融金属部との硬度差を抑えたうえで、粒界上の元素濃度を制御することが有効であること、割れは粒界上に存在する粗大な析出物によっても助長されることが判明した。本発明は上記の知見に基づき完成されたものであり、その要旨は次のとおりである。【００１３】
［１］質量％で、Ｃ：０．０７％以上０．２０％以下、Ｓｉ：０．６０％以上１．６５％以下、Ｍｎ：１．８％以上３．５％以下、Ｐ：０．０５％以下、Ｓ：０．００５％以下、Ａｌ：０．０８％以下、Ｎ：０．００６０％以下、残部がＦｅおよび不可避的不純物からなる成分組成と、フェライトを面積率で３０％以下（０％を含む）、焼き戻しマルテンサイトを面積率で７０％以上（１００％含む）、残部組織としてフェライトおよび焼き戻しマルテンサイト以外を面積率の合計で１０％以下（０％を含む）含み、焼き戻しマルテンサイトの平均粒径が５μｍ以下、焼き戻しマルテンサイトの粒界上に析出した鉄系炭化物の平均粒子径が１００ｎｍ以下、焼き戻しマルテンサイトの粒界上のＳｉおよびＭｎの合計が原子濃度で５％以上である鋼組織と、を有し、引張強さが９００ＭＰａ以上である薄鋼板。【００１４】
［２］前記成分組成は、さらに、質量％で、Ｖ：０．００１％以上１％以下、Ｔｉ：０．００１％以上０．３％以下、Ｎｂ：０．００１％以上０．３％以下の１種または２種以上を含有し、前記鋼組織は、Ｖ、Ｔｉ及びＮｂの少なくとも１種を含む炭化物の平均粒子径が２０ｎｍ以下である［１］に記載の薄鋼板。【００１５】
［３］前記成分組成は、さらに、質量％で、Ｃｒ：０．００１％以上１．０％以下、Ｍｏ：０．００１％以上１．０％以下、Ｎｉ：０．００１％以上１．０％以下、Ｂ：０．０００１％以上０．００５０％以下、Ｓｂ：０．００１％以上０．０５０％以下の１種または２種以上を含有し、前記鋼組織は、焼き戻しマルテンサイトの粒界上のＣｒ、Ｍｏ、Ｎｉ、ＢおよびＳｂの合計が原子濃度で５％以上である［１］または［２］に記載の薄鋼板。【００１６】
［４］前記成分組成は、さらに、質量％で、ＲＥＭ、Ｓｎ、Ｍｇ、Ｃａのいずれか１種または２種以上を合計で０．０００１％以上０．１％以下含有する［１］〜［３］のいずれかに記載の薄鋼板。【００１７】
［５］表面にめっき層を備える［１］〜［４］のいずれかに記載の薄鋼板。【００１８】
［６］前記めっき層の組成が質量％でＦｅ：２０．０％以下、Ａｌ：０．００１％以上３．５％以下とＰｂ、Ｓｂ、Ｓｉ、Ｓｎ、Ｍｇ、Ｍｎ、Ｎｉ、Ｃｒ、Ｃｏ、Ｃａ、Ｃｕ、Ｌｉ、Ｔｉ、Ｂｅ、ＢｉおよびＲＥＭから選択する１種または２種以上を合計０％〜３．５％とを含有し、残部がＺｎ及び不可避不純物からなる［５］に記載の薄鋼板。【００１９】
［７］前記めっき層は、合金化溶融めっき層である［５］または［６］に記載の薄鋼板。【００２０】
［８］［１］〜［４］のいずれかに記載の薄鋼板の製造方法であって、鋼素材を、１１５０℃以上１３５０℃以下に加熱し、粗圧延と仕上げ圧延からなる熱間圧延を施すにあたり、仕上げ圧延終了温度を８２０℃以上とし、３５０℃以上６８０℃以下で巻き取り、冷間圧延を施し、冷間圧延後加熱し、８４０℃以上で３０秒以上滞留させた後、冷却開始温度からＭｓ点までの平均冷却速度が２００℃／ｓ以上で１００℃以下まで冷却した後、再度加熱し、８４０℃以上で３０秒以上滞留させた後、冷却開始温度から（Ｍｓ点−１００）℃までの平均冷却速度が２０℃／ｓ以上で（Ｍｓ点−１００℃）以下まで冷却し、冷却後必要に応じて加熱又は冷却し、２００℃以上４００℃以下で２０秒以上１８００秒以下滞留させる薄鋼板の製造方法。【００２１】
［９］［５］〜［７］のいずれかに記載の薄鋼板の製造方法であって、鋼素材を、１１５０℃以上１３５０℃以下で加熱し、粗圧延と仕上げ圧延からなる熱間圧延を施すにあたり、仕上げ圧延終了温度を８２０℃以上とし、３５０℃以上６８０℃以下で巻き取り、冷間圧延を施し、冷間圧延後加熱し、８４０℃以上で３０秒以上滞留させた後、８４０℃以上の冷却開始温度から２００℃までの平均冷却速度が２００℃／ｓ以上で１００℃以下まで冷却した後、再度加熱し、８４０℃以上で１０秒以上１５０秒以下滞留させた後、８４０℃以上の冷却開始温度から２６０℃までの平均冷却速度が２０℃／ｓ以上で２６０℃以下まで冷却し、２００℃以上４００℃以下で２０秒以上１５０秒以下滞留させ、その後、めっき浴に浸漬させることによりめっき処理を行うか又は該めっき処理を行いさらに合金化処理を行う薄鋼板の製造方法。
【発明の効果】
【００２２】
本発明の薄鋼板は、引張強さ（ＴＳ）：９００ＭＰａ以上の高強度と、優れた溶接性を兼ね備える。本発明の薄鋼板を自動車部品に適用すれば、自動車部品のさらなる軽量化が実現される。
【発明を実施するための形態】
【００２３】
以下、本発明の実施形態について説明する。なお、本発明は以下の実施形態に限定されない。
【００２４】
＜成分組成＞
本発明の薄鋼板の成分組成は、質量％で、Ｃ：０．０７％以上０．２０％以下、Ｓｉ：０．６０％以上１．６５％以下、Ｍｎ：１．８％以上３．５％以下、Ｐ：０．０５％以下、Ｓ：０．００５％以下、Ａｌ：０．０８％以下、Ｎ：０．００６０％以下、残部がＦｅおよび不可避的不純物からなる。
【００２５】
上記成分組成は、さらに、質量％で、Ｖ：０．００１％以上１％以下、Ｔｉ：０．００１％以上０．３％以下、Ｎｂ：０．００１％以上０．３％以下の１種または２種以上を含有してもよい。
【００２６】
また、上記成分組成は、さらに、質量％で、Ｃｒ：０．００１％以上１．０％以下、Ｍｏ：０．００１％以上１．０％以下、Ｎｉ：０．００１％以上１．０％以下、Ｂ：０．０００１％以上０．００５０％以下、Ｓｂ：０．００１％以上０．０５０％以下の１種または２種以上を含有してもよい。
【００２７】
以下、各成分について具体的に説明する。以下の説明において、成分の含有量を表す「％」は「質量％」を意味する。
【００２８】
Ｃ：０．０７％以上０．２０％以下
Ｃは、焼き戻しマルテンサイトの硬度に関係し、鋼板の強度を上昇させるために有効な元素である。引張強さ：９００ＭＰａ以上を得るには、少なくともＣ含有量を０．０７％以上含有させる必要がある。一方、Ｃ含有量が０．２０％を上回ると、スポット溶接での溶融金属部の硬度が過度に上昇し、熱影響部（ＨＡＺ部）との硬度差が生じることによってスポット溶接性を低下させる。さらに、焼き戻しマルテンサイトの粒界上に析出する鉄系炭化物の粒子径が増大する観点からもスポット溶接性が悪化する。そのため、Ｃ含有量の範囲を０．０７％以上０．２０％以下とした。下限について好ましいＣ含有量は０．０９％以上である。より好ましくは０．１０％以上、さらに好ましくは０．１１％以上である。上限について好ましいＣ含有量は０．１９％以下である。より好ましくは０．１８％以下、さらに好ましくは０．１６％以下である。
【００２９】
Ｓｉ：０．６０％以上１．６５％以下
Ｓｉは、粒界に存在することで粒界の濡れ性を低下させ、スポット溶接での亜鉛の粒界浸食を抑えることで割れ発生を抑える効果がある元素である。この効果を得るには、少なくともＳｉを０．６０％含有する必要がある。一方、Ｓｉ含有量が１．６５％を上回ると、化成処理性やめっき性への悪影響が顕在化し、自動車用部材として適用が困難となる。以上から、Ｓｉ含有量範囲を０．６０％以上１．６５％以下とした。下限について好ましいＳｉ含有量は０．７０％以上である。より好ましくは０．８０％以上、さらに好ましくは０．９０％以上である。上限について好ましいＳｉ含有量は１．６０％以下である。より好ましくは１．５５％以下、さらに好ましくは１．５０％以下である。
【００３０】
Ｍｎ：１．８％以上３．５％以下
ＭｎもＳｉと同様、焼き戻しマルテンサイトの粒界上に存在させることで、スポット溶接での粒界浸漬を抑制する効果のある元素である。この効果を得るには、Ｍｎ含有量は１．８％以上とする必要がある。一方、Ｍｎ含有量が３．５％を上回ると、化成処理性やめっき性が悪化する。そのため、Ｍｎ含有量は１．８％以上３．５％以下とした。下限について好ましいＭｎ含有量は１．９％以上である。より好ましくは２．１％以上、さらに好ましくは２．３％以上である。上限について好ましいＭｎ含有量は３．２％以下である。より好ましくは３．０％以下、さらに好ましくは２．９％以下である。
【００３１】
Ｐ：０．０５％以下
Ｐは、低温脆性を発生させる元素であるため、溶接時の冷却時に割れを発生させる元素である。したがって、溶接性の観点から、Ｐ含有量は極力低減することが好ましく、本発明では、Ｐ含有量は０．０５％まで許容できる。好ましくは０．０３％以下である。Ｐ含有量は極力低減する方が望ましく無添加でもよいが、製造上、０．００２％は不可避的に混入する場合がある。
【００３２】
Ｓ：０．００５％以下
Ｓは、鋼中で粗大な硫化物を形成し、これが熱間圧延時に伸展し楔状の介在物となることで、溶接性に悪影響をもたらす。そのため、Ｓ含有量は極力低減することが好ましい。本発明では、０．００５％まで許容できるため、Ｓ含有上限量を０．００５％とした。好ましくは、０．００３％以下である。Ｓ含有量は極力低減する方が望ましく無添加でもよいが、製造上、０．０００２％は不可避的に混入する場合がある。
【００３３】
Ａｌ：０．０８％以下
Ａｌを製鋼の段階で脱酸剤として添加する場合、Ａｌ含有量を０．０２％以上含有することが好ましい。より好ましくは０．０３％以上である。一方、Ａｌは溶接性を悪化させる粗大な酸化物を形成する。そのため、Ａｌ含有量上限０．０８％とした。好ましくは０．０７％以下である。より好ましくは０．０６％以下、さらに好ましくは０．０５％以下である。
【００３４】
Ｎ：０．００６０％以下
Ｎは、常温時効性を悪化させ予期せぬ割れを発生させたり、スポット溶接時の微小なボイド生成の原因となり溶接性を悪化させたりする有害な元素である。そのため、Ｎ含有量は出来る限り低減することが望ましいが、本発明では０．００６０％まで許容できる。好ましくは０．００５０％以下である。より好ましくは０．００５０％以下、さらに好ましくは０．００４０％以下である。Ｎ含有量は極力低減する方が望ましく無添加でもよいが、製造上、０．０００５％は不可避的に混入する場合がある。
【００３５】
以上が本発明の基本構成であるが、さらに、以下の成分（任意成分）を含有してもよい。
【００３６】
Ｖ：０．００１％以上１％以下、Ｔｉ：０．００１％以上０．３％以下、Ｎｂ：０．００１％以上０．３％以下の１種または２種以上
Ｖ、ＴｉおよびＮｂはＣと結合し微細な炭化物を形成することで鋼板の高強度化に寄与する元素である。一方、過度に含有させると粗大な炭化物として析出するため、溶接性を悪化させる。以上の観点から、Ｖ：０．００１％以上１％以下、Ｔｉ：０．００１％以上０．３％以下、Ｎｂ：０．００１％以上０．３％以下とした。下限について好ましいＶ含有量は０．００５％以上である。より好ましくは０．０５０％以上、さらに好ましくは０．１００％以上である。上限について好ましいＶ含有量は０．６％以下である。より好ましくは０．５％以下、さらに好ましくは０．４％以下である。下限について好ましいＴｉ含有量は０．００５％以上である。より好ましくは０．０１０％以上、さらに好ましくは０．０２０％以上である。上限について好ましいＴｉ含有量は０．２％以下である。より好ましくは０．１５％以下、さらに好ましくは０．１２％以下である。下限について好ましいＮｂ含有量は０．００５％以上である。より好ましくは０．０１０％以上、さらに好ましくは０．０２０％以上である。上限について好ましいＮｂ含有量は０．１５％以下である。より好ましくは０．１２％以下、さらに好ましくは０．０８％以下である。
【００３７】
Ｃｒ：０．００１％以上１．０％以下、Ｍｏ：０．００１％以上１．０％以下、Ｎｉ：０．００１％以上１．０％以下、Ｂ：０．０００１％以上０．００５０％以下、Ｓｂ：０．００１％以上０．０５０％以下の１種または２種以上
Ｃｒ、ＭｏおよびＮｉは鋼板の高強度化に寄与し、焼き戻しマルテンサイトの粒界上での原子濃度を上昇させることで、スポット溶接性を改善させる効果のある元素である。一方、これら元素を過度に添加すると、変態点が大きく変化することで所望の鋼組織が得られなくなり、化成処理性やめっき性が悪化する。ＢおよびＳｂは、粒界に存在することで割れ発生に要する表面エネルギーが上昇し、スポット溶接での割れ発生抑制に効果がある元素である。過度に添加しても効果は飽和するため、添加元素の浪費につながる。以上の観点から、Ｃｒ：０．００１％以上１．０％以下、Ｍｏ：０．００１％以上１．０％以下、Ｎｉ：０．００１％以上１．０％以下、Ｂ：０．０００１％以上０．００５０％以下、Ｓｂ：０．００１％以上０．０５０％以下とした。下限について好ましいＣｒ含有量が０．０１０％以上である。より好ましくは０．０５０％以上、さらに好ましくは０．１００％以上である。上限について好ましいＣｒ含有量が０．８％以下である。より好ましくは０．７％以下、さらに好ましくは０．６％以下である。下限について好ましいＭｏ含有量は０．０１０％以上である。より好ましくは０．０５０％以上、さらに好ましくは０．１００％以上である。上限について好ましいＭｏ含有量は０．６％以下である。より好ましくは０．５％以下、さらに好ましくは０．４％以下である。下限について好ましいＮｉ含有量は０．０１０％以上である。より好ましくは０．０２０％以上、さらに好ましくは０．０３０％以上である。上限について好ましいＮｉ含有量は０．５％以下である。より好ましくは０．４％以下、さらに好ましくは０．３％以下である。下限について好ましいＢ含有量は０．０００３％以上である。より好ましくは０．０００７％以上、さらに好ましくは０．００１０％以上である。上限について好ましいＢ含有量は０．００３０％以下である。より好ましくは０．００２５％以下、さらに好ましくは０．００２０％以下である。下限について好ましいＳｂ含有量は０．００５％以上である。より好ましくは０．００８％以上、さらに好ましくは０．０１０％以上である。上限について好ましいＳｂ含有量は０．０４０％以下である。より好ましくは０．０３０％以下、さらに好ましくは０．０２０％以下である。
【００３８】
ＲＥＭ、Ｓｎ、Ｍｇ、Ｃａのいずれか１種または２種以上を合計で０．０００１％以上０．１％以下
ＲＥＭ、Ｓｎ、Ｓｂ、ＭｇおよびＣａは、介在物を球状化させることでスポット溶接性を向上させる元素である。一方、過度に添加しても効果は飽和するため、添加元素の浪費につながる。以上の観点から、ＲＥＭ、Ｓｎ、Ｍｇ、Ｃａのいずれか１種または２種以上を合計で０．０００１％以上０．１％以下とした。下限について、好ましくは、ＲＥＭ、Ｓｎ、Ｍｇ、Ｃａのいずれか１種または２種以上を合計で０．０００５％以上である。より好ましくは０．００１０％以上、さらに好ましくは０．００２０％以上である。上限について、好ましくは、ＲＥＭ、Ｓｎ、Ｍｇ、Ｃａのいずれか１種または２種以上を合計で０．０５％以下である。より好ましくは０．０３％以下、さらに好ましくは０．０２％以下である。
【００３９】
上記成分以外の成分は、Ｆｅおよび不可避的不純物である。なお、上記任意成分を下限値未満で含む場合には、その任意元素は不可避的不純物として含まれるものとする。
【００４０】
＜鋼組織＞
続いて、本発明の薄鋼板の鋼組織について説明する。本発明の薄鋼板の鋼組織は、フェライト面積率が３０％以下（０％を含む）、焼き戻されたマルテンサイトの面積率が７０％以上（１００％を含む）、残部組織としてフェライトおよび焼き戻しマルテンサイト以外の組織の面積率合計が１０％以下（０％を含む）である。また、焼き戻しマルテンサイトの平均粒径が５μｍ以下、焼き戻しマルテンサイトの粒界上に析出した鉄系炭化物の平均粒子径が１００ｎｍ以下、焼き戻しマルテンサイトの粒界上のＳｉおよびＭｎの合計が原子濃度で５原子％以上である。なお、原子濃度の単位は単に「％」と表記する場合がある。
【００４１】
フェライト面積率が３０％以下（０％を含む）
フェライトの生成温度により粒界上の元素濃度が低下するケースがあり、フェライトの生成量が多い場合には、安定的にスポット溶接性を改善するのは困難である。また、引張強さ：９００ＭＰａを得るには焼き戻しマルテンサイトといった硬質相は不可欠であるが、軟質相であるフェライトが多量に生成すると、スポット溶接でのＨＡＺ部近傍でフェライトと焼き戻しマルテンサイトとの界面に応力集中が生じ、割れの発生の要因となる。そのため、フェライト面積率は３０％以下とした。好ましくは２５％以下である。より好ましくは２２％以下、さらに好ましくは２０％以下である。また、フェライト面積率は０％でもよい。ただし、フェライトを含む場合も多く、その場合のフェライト面積率は１％以上や３％以上である。
【００４２】
焼き戻しマルテンサイトの面積率が７０％以上（１００％を含む）
焼き戻しマルテンサイトはラス構造を有するミクロ組織内部に０．３μｍ以下の炭化物が析出した組織である。焼き戻しマルテンサイトは焼き戻されていない焼入ままマルテンサイトと比べて熱による変質が小さいため、ＨＡＺ部の軟化が小さくなる。そのため、本発明では、主たる鋼組織として焼き戻しマルテンサイトを選択した。優れた溶接性を兼備した引張強さ９００ＭＰａ以上を得るには、焼き戻しマルテンサイトは７０％以上とする必要がある。好ましくは、７５％以上である。より好ましくは７７％以上、さらに好ましくは８０％以上である。焼き戻しマルテンサイトの面積率が１００％でもよいが、焼き戻しマルテンサイト以外を含む場合も多く、その場合に焼き戻しマルテンサイトの面積率の上限は９８％以下や９６％以下である。
【００４３】
フェライトおよび焼き戻しマルテンサイト以外の組織の面積率合計が１０％以下（０％を含む）
フェライトおよび焼き戻しマルテンサイト以外の組織としては、ベイナイト、焼入ままマルテンサイト、残留オーステナイト、パーライト等が挙げられる。これら組織は強度を低下させたり、溶接性を悪化させたりするため、極力低減することが望ましい。本発明では、フェライトおよび焼き戻しマルテンサイト以外の組織の合計面積率は１０％まで許容できる。好ましくは７％以下、より好ましくは５％以下、さらに好ましくは４％以下である。
【００４４】
焼き戻しマルテンサイトの平均粒径が５μｍ以下
主に焼き戻しマルテンサイトの粒界が、スポット溶接時、亜鉛に浸食される。そのため、焼き戻しマルテンサイトの粒界面積が小さい、すなわち焼き戻しマルテンサイトが粗大であると、割れ発生時の表面エネルギーが小さくなるため、割れが発生しやすくなる。粒界の表面エネルギーを増大させるには、焼き戻しマルテンサイトの表面エネルギーを増大させることが有効であり、この効果を得るには、焼き戻しマルテンサイトの平均粒径が５μｍ以下である必要がある。好ましくは、４μｍ以下である。より好ましくは３．５μｍ以下、さらに好ましくは３．０μｍ以下である。平均粒径の下限は特に限定されず小さいほど好ましいが、本発明鋼では、通常、１μｍ以上の平均粒径が得られる。
【００４５】
焼き戻しマルテンサイトの粒界上に析出した鉄系炭化物の平均粒子径が１００ｎｍ以下
粒界は鉄系炭化物析出の優先サイトでもあるため、粗大な鉄系炭化物が存在すると鉄系炭化物とマトリックスとの界面に応力集中が生じ、スポット溶接時に割れ発生の要因となる。炭化物サイズ（炭化物の平均粒子径）が１００ｎｍ以下であれば、溶接性に悪影響をもたらさない。好ましくは、８０ｎｍ以下である。より好ましくは７０ｎｍ以下、さらに好ましくは６５ｎｍ以下である。本発明では、上記平均粒子径の下限は限定されないが、平均粒子径が１０ｎｍ以上の鉄系炭化物が析出する場合が多い。なお、鉄系炭化物とはη炭化物、χ炭化物、ε炭化物等の炭化物を意味する。
【００４６】
Ｖ、ＴｉもしくはＮｂを含む炭化物の平均粒子径が２０ｎｍ以下
選択元素（任意元素）としてＶ、ＴｉもしくはＮｂを１種または２種以上を含有した場合、上記の鉄系炭化物よりもＶ、ＴｉもしくはＮｂを含む炭化物は硬度が高いため、Ｖ、ＴｉもしくはＮｂを含む炭化物が粒界に析出した場合、鉄系炭化物と同様にスポット溶接性に悪影響をもたらす。本発明では、これらの元素を含む場合には鉄系炭化物だけでなく、Ｖ、ＴｉもしくはＮｂを含む炭化物の平均粒子径も調整する必要がある。Ｖ、ＴｉもしくはＮｂを含む炭化物の平均粒子径は２０ｎｍ以下であれば許容できる。好ましくは、１５ｎｍ以下である。より好ましくは１３ｎｍ以下である。なお、下限は特に限定されないが上記平均粒子径は、０．８ｎｍ以上であることが多い。
【００４７】
焼き戻しマルテンサイトの粒界上のＳｉおよびＭｎの合計が原子濃度で５％以上
スポット溶接時の亜鉛粒界浸食による割れは、粒界浸食を妨げれば改善される。このためには、粒界の濡れ性を低下させることが有効である。この効果を得るには、焼き戻しマルテンサイトの粒界上のＳｉおよびＭｎの合計を原子濃度で５％以上とする必要がある。好ましくは７％以上である。より好ましくは８％以上である。また、上限は特に限定されないが、実質２５％が上限である。また、上記合計原子濃度は１５％以下であることが多い。
【００４８】
焼き戻しマルテンサイトの粒界上のＣｒ、Ｍｏ、Ｎｉ、ＢおよびＳｂの合計が原子濃度で５％以上
選択元素（任意元素）としてＣｒ、Ｍｏ、Ｎｉ、ＢもしくはＳｂの１種もしくは２種以上を含有させた場合、スポット溶接性を更に改善させるためには、焼き戻しマルテンサイトの粒界上のＣｒ、Ｍｏ、Ｎｉ、ＢおよびＳｂの合計を原子濃度で５％以上とする必要がある。Ｃｒ、Ｎｉは粒界の濡れ性を低下させ、亜鉛の粒界浸食を妨げるために有効な元素である。Ｍｏ、ＢおよびＳｂは割れ発生時の表面エネルギーを増大させ、割れ発生を抑制する効果がある。好ましくはＣｒ、Ｍｏ、Ｎｉ、ＢおよびＳｂの合計を原子濃度で７％以上である。より好ましくは８％以上である。また、上限は特に限定されないが、実質３５％が上限である。また、上記合計原子濃度は２０％以下であることが多い。
【００４９】
＜めっき層＞
続いて、めっき層について説明する。本発明の薄鋼板がめっき層を有する薄鋼板の場合、めっき層の種類は特に限定されず、溶融めっき層、電気めっき層等を例示できる。また、めっき層の組成も特に限定されず、一般的な組成であればよい。例えば、めっき層は、質量％で、Ｆｅ：２０．０％以下、Ａｌ：０．００１％以上３．５％以下を含有し、さらに、Ｐｂ、Ｓｂ、Ｓｉ、Ｓｎ、Ｍｇ、Ｍｎ、Ｎｉ、Ｃｒ、Ｃｏ、Ｃａ、Ｃｕ、Ｌｉ、Ｔｉ、Ｂｅ、Ｂｉ、ＲＥＭから選択する１種または２種以上を合計で０〜３．５％含有し、残部がＺｎ及び不可避的不純物からなる。また、めっき層は、合金化されためっき層であってもよい。なお、合金化されためっき層の場合、めっき層におけるＦｅ含有量は通常５．０％以上２０％以下である。
【００５０】
本発明の薄鋼板の性質について説明する。ここで説明する性質の測定方法は実施例に記載の通りである。本発明は引張強さが９００ＭＰａ以上である。好ましくは９８０ＭＰａ以上である。なお、本発明の場合、引張強さは通常１３００ＭＰａ以下である。また、本発明の薄鋼板の伸びは、通常、９％以上、好ましくは１１％以上である。上限については２５％以下や２０％以下程度である。降伏強さは６００ＭＰａ以上、好ましくは７００ＭＰａ以上である。上限については通常１１００ＭＰａ以下である。また、実施例に記載の方法でスポット溶接性を評価したときに、本発明では、亀裂長さが０μｍで割れが生じないか、１０μｍ未満の小さな割れしか生じない。なお、ＥｌとＹＳは本発明の課題とは直接関係ない追加の特性である。
【００５１】
＜薄鋼板の製造方法＞
次に、本発明の薄鋼板の製造方法について説明する。めっき層を有さない薄鋼板の製造方法と、めっき層を有する薄鋼板の製造方法とは、製造条件が若干異なる。これはめっき処理を行うか否かにより、許容できる製造条件の範囲が若干異なるからである。以下、めっき層を有さない薄鋼板の製造方法、めっき層を有する薄鋼板の製造方法の順で説明する。
【００５２】
本発明の薄鋼板（めっき層を有さない薄鋼板）の製造方法は、上記の成分組成を有する鋼素材を、１１５０℃以上１３５０℃以下で加熱し、粗圧延と仕上げ圧延からなる熱間圧延を施すにあたり、仕上げ圧延終了温度を８２０℃以上とし、３５０℃以上６８０℃以下で巻き取る（熱間圧延工程）。次いで、冷間圧延を施す（冷間圧延工程）。次いで、冷間圧延後加熱し、８４０℃以上で３０秒以上滞留させた後、冷却開始温度からＭｓ点までの平均冷却速度が２００℃／ｓ以上で１００℃以下まで冷却した後、再度加熱し８４０℃以上で３０秒以上滞留させた後、冷却開始温度から冷却停止温度までの平均冷却速度が２０℃／ｓ以上で（Ｍｓ点−１００℃）以下まで冷却し、冷却後必要に応じて加熱又は冷却し、２００℃以上４００℃以下で２０秒以上１８００秒以下滞留させる（焼鈍工程）。なお、Ｍｓ点とはマルテンサイト変態開始温度を意味する。
【００５３】
熱間圧延工程とは、上記成分組成を有する鋼素材を、１１５０℃以上１３５０℃以下で加熱し、粗圧延と仕上げ圧延からなる熱間圧延を施すにあたり、仕上げ圧延終了温度を８２０℃以上とし、３５０℃以上６８０℃以下で巻き取る工程である。
【００５４】
上記鋼素材製造のための、溶製方法は特に限定されず、転炉、電気炉等、公知の溶製方法を採用することができる。また、真空脱ガス炉にて２次精錬を行ってもよい。その後、生産性や品質上の問題から連続鋳造法によりスラブ（鋼素材）とするのが好ましい。また、造塊−分塊圧延法、薄スラブ連鋳法等、公知の鋳造方法でスラブとしてもよい。
【００５５】
鋼素材の加熱温度：１１５０℃以上１３５０℃以下
本発明においては、粗圧延に先立ち鋼素材を加熱して、鋼素材の鋼組織を実質的に均質なオーステナイト相とする必要がある。また、粗大な介在物の生成を抑制するためには加熱温度の制御が重要となる。加熱温度が１１５０℃を下回ると所望の仕上げ圧延終了温度を得ることができない。一方、加熱温度が１３５０℃を上回ると、スケールロスが増大し、加熱炉の炉体への損傷が大きくなる。そのため、鋼素材の加熱温度は１１５０℃以上１３５０℃以下とした。下限について好ましい加熱温度は１１８０℃以上である。上限について好ましい加熱温度は１３２０℃以下である。なお、上記加熱後の粗圧延の粗圧延条件については特に限定されない。
【００５６】
スラブ加熱時は、鋳造時に生成した偏析があり、これが圧延されると板厚方向に対してバンド状の不均一な組織となる。これが溶接性に悪影響をもたらすケースがあるため、偏析の影響を軽減するには、（１）式を満たすことが、より望ましい。
【００５７】
【数１】
2018030501.tif 000002
【００５８】
ここで、ｔは加熱時間(単位は秒)、Ｔは加熱温度（単位は℃）である。（１）式はスラブ加熱において、バンド状の不均一な組織の原因となるＭｎ偏析の悪影響を軽減するための実験的に求めた条件式である。（１）式左辺が０以上であれば、スラブ加熱中にＭｎが拡散しバンド状の不均一な組織形成による溶接性への悪影響が軽減される。なお、（１）式左辺の上限は特に限定されないが、製造性を考慮して、通常、１．００以下であることが多い。
【００５９】
仕上げ圧延終了温度：８２０℃以上
仕上げ圧延終了温度が８２０℃を下回ると、圧延中にオーステナイトからフェライトへの変態が開始してしまい、鋼板の局所的な強度が変動するため、次工程の冷間圧延の板厚精度が悪化する。そのため、仕上げ圧延終了温度は８２０℃以上とした。好ましくは８４０℃以上である。より好ましくは８５０℃以上である。なお、仕上げ圧延終了温度の上限は特に限定されないが、生産設備の制約から実質１０２０℃が上限である。好ましく１０００℃以下である。より好ましくは９５０℃以下である。
【００６０】
巻取温度：３５０℃以上６８０℃以下
巻取温度が３５０℃を下回ると熱延板の形状が悪化し、冷間圧延後の板厚精度が悪化する。巻取温度が６８０℃を上回ると、熱延板表面に酸洗で除去しきれない酸化皮膜が生成し、冷延後の表面外観を損ねる。以上から、巻取温度の範囲を３５０℃以上６８０℃以下とした。下限に付いて好ましい巻取温度は３８０℃以上である。より好ましくは４００℃以上である。上限について好ましい巻取温度は６５０℃以下である。より好ましくは６３０℃以下である。Ｖ，ＴｉおよびＮｂが添加されている場合、炭化物径を２０ｎｍ以下とするため、巻取温度は５２０℃以下とすることが好ましい。
【００６１】
続いて行う冷間圧延工程とは、上記熱間圧延工程後に熱延板を冷間圧延する工程である。所望の板厚を得るため、熱間圧延工程後の熱延板に冷間圧延を施す必要がある。通常、酸洗後に冷間圧延するが、酸洗条件は通常の条件であればよい。
【００６２】
上記冷間圧延における、圧延率は特に限定されないが、通常、２０〜８０％である。下限について好ましくは３０％以上である。上限について好ましくは７５％以下である。
【００６３】
続いて行う焼鈍工程とは、冷間圧延工程後に、８４０℃以上で３０秒以上滞留させた後、冷却開始温度からＭｓ点までの平均冷却速度が２００℃／ｓ以上で１００℃以下まで冷却した後、再度加熱し８４０℃以上で３０秒以上滞留させた後、冷却開始温度から（Ｍｓ点−１００）℃までの平均冷却速度が２０℃／ｓ以上で（Ｍｓ点−１００）℃以下まで冷却し、冷却後必要に応じて加熱又は冷却し、２００℃以上４００℃以下で２０秒以上１８００秒以下滞留させる工程である。
【００６４】
８４０℃以上で３０秒以上滞留
「８４０℃以上で３０秒以上滞留」は、冷間圧延後の組織から生成される再結晶組織の影響を排除し、焼き戻しマルテンサイト粒界に相当する旧オーステナイト粒界上へＳｉやＭｎに加え、Ｃｒ、Ｍｏ、Ｎｉ、ＢおよびＳｂの濃度を上昇させるために重要である。完全再結晶組織を得たうえで、ＳｉやＭｎ等の粒界上の濃度を上昇させるには、８４０℃以上で３０秒以上滞留させる必要がある。Ｖ，ＴｉおよびＮｂが添加されている場合、炭化物径を２０ｎｍ以下とするため、滞留時間は３００秒以下とすることが好ましい。より好ましくは、８４０℃以上で５０秒以上２８０秒以下である。さらに好ましくは８４０℃以上で７０秒以上２５０秒以下である。なお、加熱温度は、通常、８８０℃以下である。
【００６５】
冷却開始温度からＭｓ点までの平均冷却速度が２００℃／ｓ以上で１００℃以下まで冷却
本工程での冷却では、オーステナイト／フェライト界面の粒界移動を抑制する必要がある。そのためには、冷却開始温度からＭｓ点までの平均冷却速度が２００℃／ｓ以上で冷却させる必要がある。冷却過程でのフェライト生成を抑制するため、冷却開始温度は８２０℃以上とし、水冷により室温まで冷却することが、より好ましい。ここで、室温とは０℃以上５０℃以下を意味する。また、上記平均冷却速度は、通常、８００℃／ｓ以下である。なお、冷却前の加熱において８４０℃以上に加熱するが、加熱温度と冷却開始温度は一致してもよいし一致しなくてもよい。例えば、一致しない場合として、加熱後冷却までに温度低下する場合がある。また、Ｍｓ点から冷却停止温度までの冷却速度は特に限定されない。
【００６６】
再度加熱し８４０℃以上で３０秒以上滞留
一度、８４０℃以上に焼鈍した後マルテンサイトとし、再度８４０℃以上に加熱することで、旧オーステナイト粒界上におけるＳｉやＭｎ等の元素の濃度を効果的に上昇させつつ、旧オーステナイト粒の粗大化を抑制し、焼き戻しマルテンサイト粒径を微細化する効果がある。焼鈍完了後には、オーステナイトが主体となる組織とする必要があるため、８４０℃以上で３０秒以上滞留させる必要がある。一方、上記滞留時間の上限は特に限定されないが、８４０℃以上での滞留時間が３００秒を上回るとオーステナイト粒が粗大化し、微細な焼き戻しマルテンサイトが得られない場合がある。そのため、８４０℃以上で２８０秒以下の滞留が好ましい。好ましくは、８４０℃以上で５０秒以上２００秒以下である。なお、加熱温度は、通常、９００℃以下である。
【００６７】
冷却開始温度から（Ｍｓ点−１００℃）までの平均冷却速度が２０℃／ｓ以上で（Ｍｓ点−１００℃）以下まで冷却
本冷却工程で、オーステナイトからマルテンサイトへの変態を、概ね完了させる必要がある。平均冷却速度が小さい場合、冷却過程でベイナイトやフェライトが生成してしまい、粒界の濃度が粒界移動により小さくなるため、可能な限りこれを抑制する必要がある。そのため、冷却開始温度から（Ｍｓ点−１００℃）までの平均冷却速度は２０℃／ｓ以上で冷却する必要がある。また、冷却停止温度が高い場合、次工程で焼き戻しマルテンサイトが生成されず、所望の組織が得られない。この観点から、少なくとも（Ｍｓ点−１００℃）以下にまで冷却する必要がある。好ましくは、冷却開始温度から（Ｍｓ点−１００℃）までの平均冷却速度が３０℃／ｓ以上で２４０℃以下まで冷却することであり、冷却開始温度は８２０℃以上である。本冷却開始前の加熱の加熱温度と冷却開始温度は一致しなくてもよい。例えば、加熱後冷却開始までに少し温度低下することがある。また、上記平均冷却速度は通常６０℃／ｓ以下である。
【００６８】
２００℃以上４００℃以下で２０秒以上１８００秒以下滞留
生成されたマルテンサイトを焼き戻すために、所定の温度域で滞留させる必要がある。滞留温度が２００℃を下回ると焼き戻しが進行せず、成形性が実用不可能なものとなる。４００℃を上回ると、焼き戻しマルテンサイト粒界上に粗大な鉄系炭化物が生成されるため、溶接性が低下する。そのため、滞留温度域は２００℃以上４００℃以下とした。滞留時間が２０秒を下回ると、焼き戻しが十分に進行しない。１８００秒を上回ると鉄系炭化物が粗大化する。そのため、滞留時間は２０秒以上１８００秒以下とした。好ましくは、２００℃以上４００℃以下で５０秒以上１５００秒以下である。なお、上記滞留の前の冷却における冷却停止温度が２００℃を下回る場合には加熱が必要になる。また、上記冷却停止温度が２００℃以上４００℃以下の範囲であっても必要に応じて適宜加熱や冷却をしてもよい。
【００６９】
続いて、めっき層を有する薄鋼板の製造方法について説明する。冷間圧延までについては、めっき層を有さない薄鋼板の製造方法と同様であるため説明を省略する。めっき層を有する薄鋼板の製造方法では、冷間圧延後加熱し、８４０℃以上で３０秒以上滞留させた後、冷却開始温度から２００℃までの平均冷却速度が２００℃／ｓ以上で１００℃以下まで冷却した後、再度加熱し、８４０℃以上で１０秒以上１５０秒以下滞留させた後、冷却開始温度から２６０℃までの平均冷却速度が２０℃／ｓ以上で２６０℃以下まで冷却し、冷却後必要に応じて加熱又は冷却し、２００℃以上４００℃以下で２０秒以上１５０秒以下滞留させ、その後、めっき浴に浸漬させることによりめっき処理を行うか又は該めっき処理を行いさらに合金化処理を行う。
【００７０】
８４０℃以上で３０秒以上滞留
「８４０℃以上で３０秒以上滞留」は、冷間圧延後の組織から生成される再結晶組織の影響を排除し、焼き戻しマルテンサイト粒界に相当する旧オーステナイト粒界上へＳｉやＭｎに加え、Ｃｒ、Ｍｏ、Ｎｉ、ＢおよびＳｂの濃度を上昇させるために重要である。完全再結晶組織を得たうえで、ＳｉやＭｎ等の粒界上の濃度を上昇させるには、８４０℃以上で３０秒以上滞留させる必要がある。Ｖ，ＴｉおよびＮｂが添加されている場合、炭化物径を２０ｎｍ以下とするため、滞留時間は３００秒以下とすることが好ましい。より好ましくは、８４０℃以上で５０秒以上２８０秒以下である。なお、加熱温度は、通常、８８０℃以下である。
【００７１】
冷却開始温度から２００℃までの平均冷却速度が２００℃／ｓ以上で１００℃以下まで冷却
オーステナイトからマルテンサイトを主体とする組織とすることにより、上記焼鈍で生成させた粒界上の元素分布の状態を凍結したうえで、粗大な鉄系炭化物生成を抑制する必要がある。そのためには、冷却開始温度から２００℃までの平均冷却速度が２００℃／ｓ以上で冷却させる必要がある。フェライト生成を抑制するため、冷却開始温度は８２０℃以上とし、水冷により室温まで冷却することが、より好ましい。ここで、室温とは０℃以上５０℃以下を意味する。また、上記平均冷却速度は、通常、８００℃／ｓ以下である。なお、冷却前の加熱において８４０℃以上に加熱するが、加熱温度と冷却開始温度は一致してもよいし一致しなくてもよい。例えば、一致しない場合として、加熱後冷却までに温度低下する場合がある。また、２００℃から冷却停止温度までの冷却速度は特に限定されない。
【００７２】
再度加熱し８４０℃以上で１０秒以上１５０秒以下滞留
一度、８４０℃以上に焼鈍した後マルテンサイトとし、再度８４０℃以上に加熱することで、旧オーステナイト粒界上におけるＳｉやＭｎ等の元素の濃度を効果的に上昇させつつ、旧オーステナイト粒の粗大化を抑制し、焼き戻しマルテンサイト粒径を微細化する効果がある。焼鈍完了後には、オーステナイトが主体となる組織とする必要があるため、８４０℃以上で１０秒以上滞留させる必要がある。一方、８４０℃以上での滞留時間が１５０秒を上回るとオーステナイト粒が粗大化し、微細な焼き戻しマルテンサイトが得られない。そのため、８４０℃以上で１５０秒以下の滞留とする。好ましくは、８４０℃以上で２０秒以上１３０秒以下である。なお、加熱温度は、通常、９００℃以下である。
【００７３】
冷却開始温度から２６０℃までの平均冷却速度が２０℃／ｓ以上で２６０℃以下まで冷却
本冷却工程で、オーステナイトからマルテンサイトへの変態を、概ね完了させる必要がある。平均冷却速度が小さい場合、冷却過程でベイナイトやフェライトが生成してしまい、粒界の濃度が粒界移動により小さくなるため、可能な限りこれを抑制する必要がある。そのため、冷却開始温度から２６０℃までの平均冷却速度は２０℃／ｓ以上で冷却する必要がある。また、冷却停止温度が高い場合、次工程で焼き戻しマルテンサイトが生成されず、所望の組織が得られない。この観点から、少なくとも２６０℃以下にまで冷却する必要がある。好ましくは、冷却開始温度から２６０℃までの平均冷却速度が３０℃／ｓ以上で２４０℃以下まで冷却することであり、冷却開始温度は８２０℃以上である。本冷却開始前の加熱の加熱温度と冷却開始温度は一致しなくてもよい。例えば、加熱後冷却開始までに少し温度低下することがある。また、上記平均冷却速度は通常６０℃／ｓ以下である。
【００７４】
２００℃以上４００℃以下で２０秒以上１５０秒以下滞留
生成されたマルテンサイトを焼き戻すために、所定の温度域で滞留させる必要がある。滞留温度が２００℃を下回ると焼き戻しが進行せず、成形性が実用不可能なものとなる。４００℃を上回ると、焼き戻しマルテンサイト粒界上に粗大な鉄系炭化物が生成されるため、溶接性が低下する。そのため、滞留温度域は２００℃以上４００℃以下とした。滞留時間が２０秒を下回ると、焼き戻しが十分に進行しない。１５０秒を上回ると鉄系炭化物が粗大化する。そのため、滞留時間は２０秒以上１５０秒以下とした。好ましくは、２００℃以上４００℃以下で５０秒以上１３０秒以下である。なお、上記滞留の前の冷却における冷却停止温度が２００℃を下回る場合には加熱が必要になる。また、上記冷却停止温度が２００℃以上４００℃以下の範囲であっても必要に応じて適宜加熱や冷却をしてもよい。
【００７５】
めっきを行う。これによりめっき層を有する薄鋼板を製造することができる。めっき処理の具体的な方法は特に限定されず、溶融めっき、電気めっきのいずれでもよい。
【００７６】
溶融めっきの場合、めっき浴に浸漬し必要であれば合金化処理がなされるため、一時的に４００℃より高い温度に鋼板が晒される。この影響を考慮し、めっき前の２００℃以上４００℃以下の滞留時間を調整する必要がある。そのため、めっき層を有する薄鋼板を製造する場合、滞留時間を２０秒以上１５０秒以下とした。好ましくは、３０秒以上１３０秒以下である。
【実施例】
【００７７】
表１に示す成分組成を有する肉厚２５０ｍｍの鋼素材に、表２に示す熱延条件で熱間圧延工程を施して熱延板とし、冷間圧延率が２９％以上６８％以下の冷間圧延工程を施して冷延板とし、表２に示す条件の焼鈍を連続焼鈍ラインもしくは連続溶融めっきラインで施した。その後、めっき処理、必要に応じて合金化処理を施した。ここで、連続溶融めっきラインで浸漬するめっき浴（めっき組成：Ｚｎ−０．１３質量％Ａｌ）の温度は４６０℃であり、めっき付着量はＧＩ材（溶融めっき鋼板）、ＧＡ材（合金化溶融めっき鋼板）ともに片面当たり４５〜６５ｇ／ｍ２とし、ＧＡ材のめっき層中に含有するＦｅ量は６〜１４質量％の範囲とした。
Ｍｓ点は（２）式によって求めた。
Ｍｓ点（℃）＝５６１−４７４×［Ｃ］−３３×［Ｍｎ］−１７×［Ｎｉ］−１７×［Ｃｒ］−２１×［Ｍｏ］・・・・・・・・・・・・・・・・・・・・・・・・・・・・・・・（２）
ここで、［Ｍ］（Ｍ＝Ｃ、Ｍｎ、Ｎｉ、Ｃｒ、Ｍｏ）は合金元素の重量濃度である。【００７８】
【表１】
2018030501.tif 000003
【００７９】
【表２】
2018030501.tif 000004
【００８０】
上記により得られた冷延鋼板（ＣＲ材）、溶融めっき鋼板（ＧＩ材）もしくは合金化溶融めっき鋼板（ＧＡ材）から試験片を採取し、以下の手法で評価した。【００８１】
組織観察
各相の面積率は以下の手法により評価した。鋼板から、圧延方向に平行な断面が観察面となるよう切り出し、板厚中心部を１％ナイタールで腐食現出し、走査電子顕微鏡で２０００倍に拡大して板厚１／４ｔ部（ｔは全厚）を１０視野分撮影した。フェライト相は粒内に腐食痕や鉄系炭化物が観察されない形態を有する組織であり、焼き戻しマルテンサイトは粒内に配向性を有する多数の微細な鉄系炭化物および腐食痕が認められる組織である。フェライト相、焼き戻しマルテンサイトとこれら以外の組織の面積率を求め、結果を表３に示した。【００８２】
焼き戻しマルテンサイト粒径は、画像解析ソフト（Ｉｍａｇｅ−Ｐｒｏ  Ｐｌｕｓ  ｖｅｒ．７．０，  株式会社日本ローパー製）を用いて画像解析により求めた。表３には粒径の平均値を示した。なお、画像としては上記面積率の測定で撮影した１０視野分を用いた。また、マルテンサイト粒の面積と同じ面積の円の直径をマルテンサイト粒径として粒径を求め平均値を算出した。【００８３】
炭化物（Ｖ、ＴｉおよびＮｂを含む炭化物や鉄系炭化物）の平均粒子径は、炭化物の粒子数や割合を、透過型電子顕微鏡を用いて測定した。鋼板の板厚方向中央部を観察対象とし、３０００００倍に拡大し、焼き戻しマルテンサイト粒界上の炭化物に対し、ランダムに３００個選択して、平均粒子径を求めた。炭化物の同定には、ＴＥＭに付帯するエネルギー分散型Ｘ線分析装置を使用した。また、粒界の特定は５０００倍で焼き戻しマルテンサイト同士が隣接する部分の粒界を探し、その粒界部分を上記方法によって撮影した。【００８４】
焼き戻しマルテンサイト粒界上の元素濃度（原子濃度）の調査には、板厚中央部から、焼き戻しマルテンサイトを跨ぐ位置で板厚方向に対して平行に０．５ｍｍ×０．５ｍｍ×２５ｍｍの角柱試験片を採取し、電解研磨により針状の先端を有する測定用試験片とした。３次元アトムプローブ電界イオン顕微鏡を用いて、粒界に存在する元素濃度を分析した。粒界は元素濃度が最大である位置から±０．２５ｎｍとして、Ｓｉ、Ｍｎ、Ｃｒ、Ｍｏ、Ｎｉ、ＢおよびＳｂの原子濃度を求めた。また、粒界の特定はＣを分析し、最もＣ濃度が高い部分を粒界とする方法で行った。【００８５】
引張試験
得られた鋼板から圧延方向に対して垂直方向にＪＩＳ５号引張試験片を作製し、ＪＩＳ  Ｚ  ２２４１（２０１１）の規定に準拠した引張試験を５回行い、平均の降伏強度（ＹＳ）、引張強さ（ＴＳ）、全伸び（Ｅｌ）を求めた。引張試験のクロスヘッドスピードは１０ｍｍ／ｍｉｎとした。表３において、引張強さ：９００ＭＰａ以上を本発明鋼で求める鋼板の機械的性質とした。【００８６】
スポット溶接評価
溶接性の評価のために、日本鉄鋼連盟規格ＪＦＳ  Ａ  ３０１１：２０１４に準拠した板厚１．０ｍｍのＪＡＣ２７０Ｃのめっき鋼板と、本発明鋼もしくは比較鋼とを重ね、スポット溶接を施した。溶接条件は、先端径７ｍｍφのドームラジアス型のクロム銅電極を用い、溶接時間２５サイクル（６０Ｈｚ）、加圧力３００ｋｇｆ、ナゲット径６ｍｍとした。鋼板の法線方向と電極との角度を１０°および１５°に変化させて溶接した後、溶接部の断面組織を観察し割れの有無を観察した。１０μｍ以上の割れが生じていた場合は、不合格として「×」、そうでなければ合格として「○」とし、結果を表３に示した。【００８７】
本発明例はいずれも、引張強さＴＳ：９００ＭＰａ以上であり良好な溶接性が得られたことがわかる。一方、本発明の範囲を外れる比較例は引張強さ９００ＭＰａに達していないか、溶接性評価で良好なものが得られなかった。【００８８】
【表３】
2018030501.tif 000005
【００８９】
本発明例はいずれも溶接性評価１を満たす。一方で、より厳しい条件である溶接条件２はＣｒ、Ｍｏ、Ｎｉ、ＢおよびＳｂの粒界原子濃度を制御したうえで、スラブ加熱条件の好適範囲にある水準が良好となる結果であった。
【国際調査報告】
2018030501.tif 000006
2018030501.tif 000007
2018030501.tif 000008
2018030501.tif 000009